(57)【要約】【課題】光源からの光や熱等にさらされる環境下において変色を十分に防止できると共にブリードアウトを抑制できる光拡散板を提供する。【解決手段】本発明に係る光拡散板３は、プロピレン樹脂１００質量部に対して、特定化学構造のヒンダードアミン系光安定剤を０．０３〜１０質量部含有した樹脂組成物からなることを特徴とする。この光拡散板３は、その背面側に配置された光源２を備えた面光源装置１に用いられる。【選択図】図１
2011008216.tif 000002
【特許請求の範囲】
【請求項１】
プロピレン樹脂１００質量部に対して以下の一般式（Ｉ）で表される第１ヒンダードアミン系光安定剤、以下の一般式（II）で表される第２ヒンダードアミン系光安定剤及び以下の一般式（XI）で表される第３ヒンダードアミン系光安定剤からなる群より選ばれる１種または２種以上の光安定剤を０．０３〜１０質量部含有する樹脂組成物からなることを特徴とする光拡散板。
【化１】
2011008216.tif 000024
（式中、Ｒ11およびＲ12は、それぞれ独立に、水素原子、炭素数が１〜２４の直鎖アルキル基または炭素数が３〜２４の分岐アルキル基を表し、ｎは、１〜１００の整数である）
【化２】
2011008216.tif 000025
（式中、Ｒ21は以下の一般式（Ｖ）で表される置換基を表す）
【化３】
2011008216.tif 000026
（式中、Ｒ52はブチル基を表し、Ｒ53は以下の一般式（VI）で表される置換基を表す）
【化４】
2011008216.tif 000027
（式中、Ｒ64は、水素原子、炭素数が１〜１２の直鎖アルキル基、炭素数が３〜１２の分岐アルキル基、炭素数が１〜１２の直鎖アルコキシル基または炭素数が３〜１２の分岐アルコキシル基を表す）
【化５】
2011008216.tif 000028
（式中、Ｒ101およびＲ102は、それぞれ独立に、水素原子、炭素数が１〜２４の直鎖アルキル基または炭素数が３〜２４の分岐アルキル基を表す）
【請求項２】
前記樹脂組成物は、前記プロピレン樹脂１００質量部に対して更に以下の一般式（III）で表される第１紫外線吸収剤及び以下の一般式（IV）で表される第２紫外線吸収剤からなる群より選ばれる１種または２種以上の紫外線吸収剤を０．０３〜１０質量部含有することを特徴とする請求項１に記載の光拡散板。
【化６】
2011008216.tif 000029
（式中、Ｒ31、Ｒ32およびＲ33は、それぞれ独立に、水素原子、メチル基、ｔｅｒｔ−ブチル基、ｔｅｒｔ−オクチル基、−Ｏ（ＣＨ2）7ＣＨ3または以下の一般式（VII）で表される置換基を表し、Ｘは水素原子または塩素原子を表す）
【化７】
2011008216.tif 000030
【化８】
2011008216.tif 000031
（式中、Ｒ41、Ｒ42、Ｒ43およびＲ44は、それぞれ独立に、水素原子、シアノ基、フェニル基、−ＣＯＯＣＨ3、−ＣＯＯＣ2Ｈ5、以下の一般式（VIII）で表される置換基、以下の一般式（IX）で表される置換基または以下の一般式（Ｘ）で表される置換基を表す）
【化９】
2011008216.tif 000032
【化１０】
2011008216.tif 000033
【化１１】
2011008216.tif 000034
（式中、Ｒ105およびＲ106は、それぞれ−ＣＯＯＣ2Ｈ5を表す）
【請求項３】
前記樹脂組成物は、前記プロピレン樹脂１００質量部に対して更に以下の一般式（III）で表される第１紫外線吸収剤を０．０３〜１０質量部含有することを特徴とする請求項１に記載の光拡散板。
【化１２】
2011008216.tif 000035
（式中、Ｒ31、Ｒ32およびＲ33は、それぞれ独立に、水素原子、メチル基、ｔｅｒｔ−ブチル基、ｔｅｒｔ−オクチル基、−Ｏ（ＣＨ2）7ＣＨ3または以下の一般式（VII）で表される置換基を表し、Ｘは水素原子または塩素原子を表す）
【化１３】
2011008216.tif 000036
【請求項４】
プロピレン樹脂１００質量部に対して以下の一般式（Ｉ）で表される第１ヒンダードアミン系光安定剤、以下の一般式（II）で表される第２ヒンダードアミン系光安定剤及び以下の一般式（XI）で表される第３ヒンダードアミン系光安定剤からなる群より選ばれる１種または２種以上の光安定剤を０．０３〜１０質量部含有する樹脂組成物からなり、該樹脂組成物は紫外線吸収剤を含有しないものであることを特徴とする光拡散板。
【化１４】
2011008216.tif 000037
（式中、Ｒ11およびＲ12は、それぞれ独立に、水素原子、炭素数が１〜２４の直鎖アルキル基または炭素数が３〜２４の分岐アルキル基を表し、ｎは、１〜１００の整数である）
【化１５】
2011008216.tif 000038
（式中、Ｒ21は以下の一般式（Ｖ）で表される置換基を表す）
【化１６】
2011008216.tif 000039
（式中、Ｒ52はブチル基を表し、Ｒ53は以下の一般式（VI）で表される置換基を表す）
【化１７】
2011008216.tif 000040
（式中、Ｒ64は、水素原子、炭素数が１〜１２の直鎖アルキル基、炭素数が３〜１２の分岐アルキル基、炭素数が１〜１２の直鎖アルコキシル基または炭素数が３〜１２の分岐アルコキシル基を表す）
【化１８】
2011008216.tif 000041
（式中、Ｒ101およびＲ102は、それぞれ独立に、水素原子、炭素数が１〜２４の直鎖アルキル基または炭素数が３〜２４の分岐アルキル基を表す）
【請求項５】
請求項１〜４のいずれか１項に記載の光拡散板と、該光拡散板の背面側に配置された複数の光源とを備えることを特徴とする面光源装置。
【請求項６】
請求項１〜４のいずれか１項に記載の光拡散板と、該光拡散板の背面側に配置された複数の光源と、前記光拡散板の前面側に配置された液晶パネルとを備えることを特徴とする液晶表示装置。
【発明の詳細な説明】
【技術分野】
【０００１】
本発明は、変色を十分に防止できると共にブリードアウトを抑制できる光拡散板及び該光拡散板を用いて構成された耐久性に優れた面光源装置と液晶表示装置に関する。
【背景技術】
【０００２】
液晶表示装置としては、例えば液晶セルを備えた液晶パネル（画像表示部）の背面側に面光源装置がバックライトとして配置された構成のものが公知である。前記バックライト用の面光源装置としては、ランプボックス（筐体）内に複数の光源が配置されると共にこれら光源の前面側に光拡散板が配置された構成の面光源装置が知られている（特許文献１参照）。
【０００３】
上記光拡散板としては、アクリル樹脂、ポリカーボネート樹脂で構成されたものが用いられることが多かった。
【０００４】
上記のような面光源装置に用いられる光拡散板としては、より軽量であること、壊れ難いこと、光源等からの熱や、湿気等により変形しないことが求められているところ、アクリル樹脂やポリカーボネート樹脂からなる上記従来の光拡散板では、これら要求された特性の全てを満たすことはできなかった。
【０００５】
本出願人は、鋭意研究した結果、構成樹脂としてプロピレン樹脂を用いれば、より軽量で、十分な強度を有し、熱や湿気により変形することがない光拡散板を提供できることを見出した（特許文献２参照）。
【０００６】
ところで、バックライトに用いられる光拡散板としては、光源等からの光や熱、その他の種々の環境下において、変色が少ないことが望まれている。
【０００７】
このような変色を抑制するために、例えばスチレン樹脂系光拡散板においてＡＤＥＫＡ社製アデカスタブＬＡ−３１等のベンゾトリアゾール系紫外線吸収剤を含有せしめることが行われている（特許文献３参照）。
【先行技術文献】
【特許文献】
【０００８】
【特許文献１】特開２００４−１７０９３７号公報
【特許文献２】特開２００８−８３６６０号公報
【特許文献３】特開２００７−２６４５９８号公報
【発明の概要】
【発明が解決しようとする課題】
【０００９】
しかしながら、プロピレン樹脂製光拡散板において例えばＡＤＥＫＡ社製アデカスタブＬＡ−３１等のベンゾトリアゾール系紫外線吸収剤を含有せしめた場合には、該紫外線吸収剤がブリードアウトするという問題があった。即ちこのようにブリードアウトすると光拡散板の透明性が低下するし、良好な画像も得られない。
【００１０】
また、ＡＤＥＫＡ社製アデカスタブＬＡ−３１等のベンゾトリアゾール系紫外線吸収剤を含有せしめた場合には、十分な変色防止効果が得られないこともあった。
【００１１】
そこで、十分な変色防止効果が得られると共にブリードアウトを抑制できるプロピレン樹脂製光拡散板の開発が望まれていた。
【００１２】
本発明は、かかる技術的背景に鑑みてなされたものであって、光源からの光や熱等の各種環境下において変色を十分に防止できると共にブリードアウトを抑制できる光拡散板を提供することを目的とする。
【課題を解決するための手段】
【００１３】
前記目的を達成するために、本発明は以下の手段を提供する。
【００１４】
［１］プロピレン樹脂１００質量部に対して以下の一般式（Ｉ）で表される第１ヒンダードアミン系光安定剤、以下の一般式（II）で表される第２ヒンダードアミン系光安定剤及び以下の一般式（XI）で表される第３ヒンダードアミン系光安定剤からなる群より選ばれる１種または２種以上の光安定剤を０．０３〜１０質量部含有する樹脂組成物からなることを特徴とする光拡散板。
【００１５】
【化１】
2011008216.tif 000003
【００１６】
（式中、Ｒ11およびＲ12は、それぞれ独立に、水素原子、炭素数が１〜２４の直鎖アルキル基または炭素数が３〜２４の分岐アルキル基を表し、ｎは、１〜１００の整数である）
【００１７】
【化２】
2011008216.tif 000004
【００１８】
（式中、Ｒ21は以下の一般式（Ｖ）で表される置換基を表す）
【００１９】
【化３】
2011008216.tif 000005
【００２０】
（式中、Ｒ52はブチル基を表し、Ｒ53は以下の一般式（VI）で表される置換基を表す）
【００２１】
【化４】
2011008216.tif 000006
【００２２】
（式中、Ｒ64は、水素原子、炭素数が１〜１２の直鎖アルキル基、炭素数が３〜１２の分岐アルキル基、炭素数が１〜１２の直鎖アルコキシル基または炭素数が３〜１２の分岐アルコキシル基を表す）
【００２３】
【化５】
2011008216.tif 000007
【００２４】
（式中、Ｒ101およびＲ102は、それぞれ独立に、水素原子、炭素数が１〜２４の直鎖アルキル基または炭素数が３〜２４の分岐アルキル基を表す）
［２］前記樹脂組成物は、前記プロピレン樹脂１００質量部に対して更に以下の一般式（III）で表される第１紫外線吸収剤及び以下の一般式（IV）で表される第２紫外線吸収剤からなる群より選ばれる１種または２種以上の紫外線吸収剤を０．０３〜１０質量部含有することを特徴とする前項１に記載の光拡散板。
【００２５】
【化６】
2011008216.tif 000008
【００２６】
（式中、Ｒ31、Ｒ32およびＲ33は、それぞれ独立に、水素原子、メチル基、ｔｅｒｔ−ブチル基、ｔｅｒｔ−オクチル基、−Ｏ（ＣＨ2）7ＣＨ3または以下の一般式（VII）で表される置換基を表し、Ｘは水素原子または塩素原子を表す）
【００２７】
【化７】
2011008216.tif 000009
【００２８】
【化８】
2011008216.tif 000010
【００２９】
（式中、Ｒ41、Ｒ42、Ｒ43およびＲ44は、それぞれ独立に、水素原子、シアノ基、フェニル基、−ＣＯＯＣＨ3、−ＣＯＯＣ2Ｈ5、以下の一般式（VIII）で表される置換基、以下の一般式（IX）で表される置換基または以下の一般式（Ｘ）で表される置換基を表す）
【００３０】
【化９】
2011008216.tif 000011
【００３１】
【化１０】
2011008216.tif 000012
【００３２】
【化１１】
2011008216.tif 000013
【００３３】
（式中、Ｒ105およびＲ106は、それぞれ−ＣＯＯＣ2Ｈ5を表す）
［３］前記樹脂組成物は、前記プロピレン樹脂１００質量部に対して更に以下の一般式（III）で表される第１紫外線吸収剤を０．０３〜１０質量部含有することを特徴とする前項１に記載の光拡散板。
【００３４】
【化１２】
2011008216.tif 000014
【００３５】
（式中、Ｒ31、Ｒ32およびＲ33は、それぞれ独立に、水素原子、メチル基、ｔｅｒｔ−ブチル基、ｔｅｒｔ−オクチル基、−Ｏ（ＣＨ2）7ＣＨ3または以下の一般式（VII）で表される置換基を表し、Ｘは水素原子または塩素原子を表す）
【００３６】
【化１３】
2011008216.tif 000015
【００３７】
［４］プロピレン樹脂１００質量部に対して以下の一般式（Ｉ）で表される第１ヒンダードアミン系光安定剤、以下の一般式（II）で表される第２ヒンダードアミン系光安定剤及び以下の一般式（XI）で表される第３ヒンダードアミン系光安定剤からなる群より選ばれる１種または２種以上の光安定剤を０．０３〜１０質量部含有する樹脂組成物からなり、該樹脂組成物は紫外線吸収剤を含有しないものであることを特徴とする光拡散板。
【００３８】
【化１４】
2011008216.tif 000016
【００３９】
（式中、Ｒ11およびＲ12は、それぞれ独立に、水素原子、炭素数が１〜２４の直鎖アルキル基または炭素数が３〜２４の分岐アルキル基を表し、ｎは、１〜１００の整数である）
【００４０】
【化１５】
2011008216.tif 000017
【００４１】
（式中、Ｒ21は以下の一般式（Ｖ）で表される置換基を表す）
【００４２】
【化１６】
2011008216.tif 000018
【００４３】
（式中、Ｒ52はブチル基を表し、Ｒ53は以下の一般式（VI）で表される置換基を表す）
【００４４】
【化１７】
2011008216.tif 000019
【００４５】
（式中、Ｒ64は、水素原子、炭素数が１〜１２の直鎖アルキル基、炭素数が３〜１２の分岐アルキル基、炭素数が１〜１２の直鎖アルコキシル基または炭素数が３〜１２の分岐アルコキシル基を表す）
【００４６】
【化１８】
2011008216.tif 000020
【００４７】
（式中、Ｒ101およびＲ102は、それぞれ独立に、水素原子、炭素数が１〜２４の直鎖アルキル基または炭素数が３〜２４の分岐アルキル基を表す）
［５］前項１〜４のいずれか１項に記載の光拡散板と、該光拡散板の背面側に配置された複数の光源とを備えることを特徴とする面光源装置。
【００４８】
［６］前項１〜４のいずれか１項に記載の光拡散板と、該光拡散板の背面側に配置された複数の光源と、前記光拡散板の前面側に配置された液晶パネルとを備えることを特徴とする液晶表示装置。
【発明の効果】
【００４９】
［１］の発明では、構成樹脂としてプロピレン樹脂を用いているから、軽量で、機械的強度に優れていて壊れ難く、また耐熱性及び耐湿性に優れていて熱や湿気により変形しにくい。また、プロピレン樹脂１００質量部に対して一般式（Ｉ）で表される第１ヒンダードアミン系光安定剤、一般式（II）で表される第２ヒンダードアミン系光安定剤及び一般式（XI）で表される第３ヒンダードアミン系光安定剤からなる群より選ばれる１種または２種以上の光安定剤を０．０３〜１０質量部含有する樹脂組成物からなる構成であるから、光源からの光や熱等にさらされる環境下において変色を十分に防止できると共に、ブリードアウトも十分に抑制できる。
【００５０】
［２］の発明では、構成樹脂としてプロピレン樹脂を用いているから、軽量で、機械的強度に優れていて壊れ難く、また耐熱性及び耐湿性に優れていて熱や湿気により変形することがない。また、プロピレン樹脂１００質量部に対して一般式（Ｉ）で表される第１ヒンダードアミン系光安定剤、一般式（II）で表される第２ヒンダードアミン系光安定剤及び一般式（XI）で表される第３ヒンダードアミン系光安定剤からなる群より選ばれる１種または２種以上の光安定剤を０．０３〜１０質量部含有しているから、光源からの光や熱等の各種環境下において変色を十分に防止できると共に、ブリードアウトも十分に抑制できる。更に、プロピレン樹脂１００質量部に対して一般式（III）で表される第１紫外線吸収剤及び一般式（IV）で表される第２紫外線吸収剤からなる群より選ばれる１種または２種以上の紫外線吸収剤を０．０３〜１０質量部含有するから、変色防止効果をさらに高めることができるし、ブリードアウトも十分に抑制できる。
【００５１】
［３］の発明では、構成樹脂としてプロピレン樹脂を用いているから、軽量で、機械的強度に優れていて壊れ難く、また耐熱性及び耐湿性に優れていて熱や湿気により変形することがない。また、プロピレン樹脂１００質量部に対して一般式（Ｉ）で表される第１ヒンダードアミン系光安定剤、一般式（II）で表される第２ヒンダードアミン系光安定剤及び一般式（XI）で表される第３ヒンダードアミン系光安定剤からなる群より選ばれる１種または２種以上の光安定剤を０．０３〜１０質量部含有しているから、光源からの光や熱等の各種環境下において変色を十分に防止できると共に、ブリードアウトも十分に抑制できる。更に、プロピレン樹脂１００質量部に対して一般式（III）で表される第１紫外線吸収剤を０．０３〜１０質量部含有するから、変色防止効果をより十分に高めることができるし（例えば５００時間の水銀灯照射試験を行ってもΔＹＩ＜５を達成することが可能である）、ブリードアウトも十分に抑制できる。
【００５２】
［４］の発明では、構成樹脂としてプロピレン樹脂を用いているから、軽量で、機械的強度に優れていて壊れ難く、また耐熱性及び耐湿性に優れていて熱や湿気により変形することがない。また、プロピレン樹脂１００質量部に対して一般式（Ｉ）で表される第１ヒンダードアミン系光安定剤、一般式（II）で表される第２ヒンダードアミン系光安定剤及び一般式（XI）で表される第３ヒンダードアミン系光安定剤からなる群より選ばれる１種または２種以上の光安定剤を０．０３〜１０質量部含有し、且つ紫外線吸収剤を含有しないから、光源からの光や熱等の各種環境下において変色を十分に防止できると共に、ブリードアウトも十分に抑制できる。
【００５３】
［５］の発明では、光拡散板として変色が十分に防止されると共にブリードアウトを生じないものが用いられているから、耐久性に優れた高品質の面光源装置が提供される。
【００５４】
［６］の発明では、光拡散板として変色が十分に防止されると共にブリードアウトを生じないものが用いられているから、耐久性に優れた高品質の液晶表示装置が提供される。
【図面の簡単な説明】
【００５５】
【図１】本発明に係る液晶表示装置の一実施形態を示す模式図である。
【図２】光拡散板の表面に形成される凹凸形状の一例を示す断面図である。
【図３】光拡散板の表面に形成される凹凸形状の他の例を示す断面図である。
【図４】略半円凸部の他の例を示す斜視図である。
【図５】光拡散板の表面に形成される凹凸形状のさらに他の例を示す断面図である。
【図６】図５の略三角形凸部を示す斜視図である。
【図７】略三角形凸部の他の例を示す斜視図である。
【発明を実施するための形態】
【００５６】
本発明に係る液晶表示装置の一実施形態を図１に示す。図１において、（３０）は液晶表示装置、（１１）は液晶セル、（１２）（１３）は偏光板、（１）は面光源装置（バックライト）である。前記液晶セル（１１）の上下両側にそれぞれ偏光板（１２）（１３）が配置され、これら構成部材（１１）（１２）（１３）によって画像表示部としての液晶パネル（２０）が構成されている。なお、前記液晶セル（１１）としては、カラー画像を表示可能なものが好ましく用いられる。
【００５７】
前記面光源装置（１）は、前記液晶パネル（２０）の下側の偏光板（１３）の下面側（背面側）に配置されている。即ち、この液晶表示装置（３０）は、直下型液晶表示（ディスプレイ）装置である。
【００５８】
前記面光源装置（１）は、平面視矩形状で上面側（前面側）が開放された薄箱型形状のランプボックス（５）と、該ランプボックス（５）内に相互に離間して配置された複数の光源（２）と、これら複数の光源（２）の上方側（前面側）に配置された光拡散板（３）とを備えている。前記光拡散板（３）は、前記ランプボックス（５）に対してその開放面を塞ぐように載置されて固定されている。また、前記ランプボックス（５）の内面には光反射層（図示しない）が設けられている。前記光源（２）としては、特に限定されるものではないが、例えば冷陰極管、熱陰極管、ＥＥＦＬ（外部電極蛍光ランプ）等の線状光源の他、発光ダイオード（ＬＥＤ）等の点状光源などが用いられる。
【００５９】
前記光拡散板（３）は、プロピレン樹脂１００質量部に対して前記一般式（Ｉ）で表される第１ヒンダードアミン系光安定剤、前記一般式（II）で表される第２ヒンダードアミン系光安定剤及び前記一般式（XI）で表される第３ヒンダードアミン系光安定剤からなる群より選ばれる１種または２種以上の光安定剤（ＨＡＬＳ）を０．０３〜１０質量部含有する樹脂組成物からなる構成である。
【００６０】
上記構成に係る光拡散板（３）は、構成樹脂としてプロピレン樹脂を用いているから、軽量で、機械的強度に優れていて壊れ難く、また耐熱性及び耐湿性に優れていて熱や湿気により変形しにくい。また、プロピレン樹脂１００質量部に対して一般式（Ｉ）で表される第１ヒンダードアミン系光安定剤、一般式（II）で表される第２ヒンダードアミン系光安定剤及び一般式（XI）で表される第３ヒンダードアミン系光安定剤からなる群より選ばれる１種または２種以上の光安定剤を０．０３〜１０質量部含有する樹脂組成物からなる構成であるから、光源からの光や熱等にさらされる環境下において変色を十分に防止できると共に、ブリードアウトも十分に抑制できる。従って、前記面光源装置（１）は耐久性に優れていて高品質である。
【００６１】
本発明において、前記光拡散板（３）は、プロピレン樹脂１００質量部に対して、前記一般式（Ｉ）で表される第１ヒンダードアミン系光安定剤、前記一般式（II）で表される第２ヒンダードアミン系光安定剤及び前記一般式（XI）で表される第３ヒンダードアミン系光安定剤からなる群より選ばれる１種または２種以上の光安定剤を０．０３〜１０質量部、前記一般式（III）で表される第１紫外線吸収剤及び前記一般式（IV）で表される第２紫外線吸収剤からなる群より選ばれる１種または２種以上の紫外線吸収剤を０．０３〜１０質量部含有する樹脂組成物からなるのが好ましい。この場合には、前記ヒンダードアミン系光安定剤（ＨＡＬＳ）に加えて、さらに特定の紫外線吸収剤を特定範囲の量含有するので、ブリードアウトを十分に抑制しつつ、変色防止効果をさらに高めることができる。なお、前記特定の光安定剤の含有量は、プロピレン樹脂１００質量部に対して０．０５〜５質量部であるのが好ましく、更にはプロピレン樹脂１００質量部に対して０．１０〜２質量部であるのが特に好ましい。また、前記特定の紫外線吸収剤の含有量は、プロピレン樹脂１００質量部に対して０．０５〜５質量部であるのが好ましく、更にはプロピレン樹脂１００質量部に対して０．１０〜２質量部であるのが特に好ましい。また、前記特定の紫外線吸収剤としては、前記一般式（III）で表される第１紫外線吸収剤（１種であっても良いし２種以上であっても良い）を用いるのが好ましく、この場合には、前記第２紫外線吸収剤を用いた場合と比較して、優れた変色防止効果をより長期間にわたって維持できる。
【００６２】
或いは、前記光拡散板（３）は、プロピレン樹脂１００質量部に対して前記一般式（Ｉ）で表される第１ヒンダードアミン系光安定剤、前記一般式（II）で表される第２ヒンダードアミン系光安定剤及び前記一般式（XI）で表される第３ヒンダードアミン系光安定剤からなる群より選ばれる１種または２種以上の光安定剤を０．０３〜１０質量部含有する樹脂組成物からなり、該樹脂組成物は紫外線吸収剤（ＵＶＡ）を含有しないものであるのが好ましい。この場合には、ブリードアウトをより十分に抑制できる。この紫外線吸収剤（ＵＶＡ）を含有せしめない構成においても、プロピレン樹脂１００質量部に対して前記特定の光安定剤を０．０５〜５質量部含有せしめるのが好ましく、更にはプロピレン樹脂１００質量部に対して前記特定の光安定剤を０．１０〜２質量部含有せしめるのが特に好ましい。
【００６３】
前記一般式（Ｉ）で表される第１ヒンダードアミン系光安定剤としては、特に限定されるものではないが、例えば、チヌビン６２２ＬＤ（チバ・ジャパン社製）等が挙げられる。前記チヌビン６２２ＬＤは、一般式（Ｉ）において、Ｒ11が水素原子、Ｒ12がメチル基である。
【００６４】
前記一般式（II）で表される第２ヒンダードアミン系光安定剤としては、特に限定されるものではないが、例えば、キマソーブ１１９ＦＬ（チバ・ジャパン社製）等が挙げられる。なお、前記キマソーブ１１９ＦＬは、一般式（II）で表される第２ヒンダードアミン系光安定剤９０質量％と、一般式（Ｉ）においてＲ11が水素原子、Ｒ12がメチル基である第１ヒンダードアミン系光安定剤１０質量％との混合物である。
【００６５】
なお、実施例で用いた、チヌビンＸＴ８５０ＦＦ（チバ・ジャパン社製）、チヌビンＸＴ８５５ＦＦ（チバ・ジャパン社製）は、一般式（Ｉ）で表される第１ヒンダードアミン系光安定剤及び一般式（XI）で表される第３ヒンダードアミン系光安定剤からなる群より選ばれる少なくとも１種の光安定剤である。
【００６６】
前記一般式（III）で表される第１紫外線吸収剤としては、特に限定されるものではないが、例えば、チヌビン２３４（チバ・ジャパン社製）、チヌビン３２８（チバ・ジャパン社製）、ＳＥＥＳＯＲＢ７０３（シプロ化成社製）、ＳＥＥＳＯＲＢ７０７（シプロ化成社製）等が挙げられる。
【００６７】
前記チヌビン２３４は、一般式（III）において、Ｒ31が一般式（VII）で表される置換基、Ｒ32が水素原子、Ｒ33が一般式（VII）で表される置換基、Ｘが水素原子である。
【００６８】
前記チヌビン３２８は、一般式（III）において、Ｒ31がｔｅｒｔ−オクチル基、Ｒ32が水素原子、Ｒ33がｔｅｒｔ−オクチル基、Ｘが水素原子である。
【００６９】
前記ＳＥＥＳＯＲＢ７０３は、一般式（III）において、Ｒ31がｔｅｒｔ−ブチル基、Ｒ32が水素原子、Ｒ33がメチル基、Ｘが塩素原子である。
【００７０】
前記ＳＥＥＳＯＲＢ７０７は、一般式（III）において、Ｒ31が水素原子、Ｒ32が−Ｏ（ＣＨ2）7ＣＨ3基、Ｒ33が水素原子、Ｘが水素原子である。
【００７１】
前記一般式（IV）で表される第２紫外線吸収剤としては、特に限定されるものではないが、例えば、ＳＥＥＳＯＲＢ５０１（シプロ化成社製）、ＳＥＥＳＯＲＢ５０２（シプロ化成社製）、ＰＲ２５（クラリアント社製）、Ｂ−ＣＡＰ（クラリアント社製）等が挙げられる。
【００７２】
前記ＳＥＥＳＯＲＢ５０１は、一般式（IV）において、Ｒ41がフェニル基、Ｒ42がフェニル基、Ｒ43がシアノ基、Ｒ44が−ＣＯＯＣ2Ｈ5基である。
【００７３】
前記ＳＥＥＳＯＲＢ５０２は、一般式（IV）において、Ｒ41がフェニル基、Ｒ42がフェニル基、Ｒ43がシアノ基、Ｒ44が一般式（IX）で表される置換基である。
【００７４】
前記ＰＲ２５は、一般式（IV）において、Ｒ41が−ＣＯＯＣＨ3基、Ｒ42が−ＣＯＯＣＨ3基、Ｒ43が一般式（VIII）で表される置換基、Ｒ44が水素原子である。
【００７５】
前記Ｂ−ＣＡＰは、一般式（IV）において、Ｒ41が一般式（Ｘ）で表される置換基、Ｒ42が水素原子、Ｒ43、Ｒ44、Ｒ105、Ｒ106はいずれも−ＣＯＯＣ2Ｈ5基である。
【００７６】
前記プロピレン樹脂としては、プロピレンを単独で重合させて得られるホモポリプロピレンであっても良いし、プロピレン及びこれと共重合し得る共重合成分の共重合体であっても良い。十分な剛性が得られる点で、前記プロピレン樹脂中のプロピレン単位の含有率は７５質量％以上であるのが好ましい。前記共重合成分としては、特に限定されるものではないが、例えばエチレン、１−ブテン等のα−オレフィンなどが挙げられる。
【００７７】
前記プロピレン樹脂において、プロピレン単位含有率７５〜１００質量％、エチレン単位含有率０〜１５質量％、１−ブテン単位含有率０〜２５質量％の範囲であるのが好ましい。また、前記プロピレン樹脂において、プロピレン単位含有率９５〜１００質量％、エチレン単位含有率０〜５質量％、１−ブテン単位含有率０〜５質量％の範囲であるのがより好ましい。更には、前記プロピレン樹脂において、プロピレン単位含有率９９〜１００質量％、エチレン単位含有率０〜１質量％、１−ブテン単位含有率０〜１質量％の範囲（ホモポリプロピレンを含む）であるのが最も好ましい。
【００７８】
前記光拡散板（３）を構成するプロピレン樹脂に、さらに光拡散粒子又は／及び造核剤が配合されるのが好ましい。
【００７９】
前記光拡散粒子（光拡散剤）としては、前記プロピレン樹脂と屈折率が異なる粒子であって、該粒子の分散含有により光拡散板を透過する光を拡散し得るものであれば、特に限定されない。例えば、ガラス粒子、ガラス繊維、シリカ粒子、水酸化アルミニウム粒子、炭酸カルシウム粒子、硫酸バリウム粒子、酸化チタン粒子、タルク等の無機粒子であっても良いし、スチレン系重合体粒子、アクリル系重合体粒子、シロキサン系重合体粒子等の有機粒子であっても良い。
【００８０】
前記光拡散粒子としては、通常、その体積平均粒子径が０．５〜２５μｍの範囲にあるものが用いられる。中でも、体積平均粒子径の好ましい下限値は０．７μｍであり、また体積平均粒子径の好ましい上限値は２０μｍであり、特に好ましい上限値は１０μｍである。なお、体積平均粒子径（Ｄ50）は、全粒子の粒子径及び体積を測定し、小さい粒子径のものから順次体積を積算し、該積算体積が全粒子の合計体積に対して５０％となる粒子の粒子径である。
【００８１】
前記光拡散板（３）における光拡散粒子の含有量は、前記プロピレン樹脂１００質量部に対して０．０１〜２０質量部の範囲に設定されるのが好ましい。０．０１質量部以上であることで光拡散効果が十分に得られるものとなると共に２０質量部以下であることで十分な機械的強度を確保できる。
【００８２】
また、前記造核剤としては、特に限定されるものではないが、例えば、ソルビトール系造核剤、有機リン酸塩系造核剤、カルボン酸の金属塩造核剤、ロジン系造核剤等を使用できる。
【００８３】
前記光拡散板（３）における造核剤の含有量は、前記プロピレン樹脂１００質量部に対して０．０１〜１．０質量部が好ましい。０．０１質量部以上であることで表面に白点等がない外観の良好な光拡散板を得ることができると共に１．０質量部以下であることで造核剤の分散不良による光学特性の低下やコスト増大を抑制できる。
【００８４】
前記光拡散板（３）を構成する樹脂組成物に、必要に応じて、熱安定剤、酸化防止剤、耐候剤、蛍光増白剤、加工安定剤等の添加剤を含有せしめても良い。
【００８５】
また、前記光拡散板（３）の大きさは、特に限定されるものではなく、例えば目的とする面光源装置（１）や液晶表示装置（３０）の大きさに応じて適宜設定されるものであるが、中でも、２０型（縦３０ｃｍ、横４０ｃｍ）以上の大きさに設計される光拡散板として特に好適である。なお、前記光拡散板（３）の厚さは、通常０．１ｍｍ〜３ｍｍ、好ましくは０．５ｍｍ〜３ｍｍの範囲に設定される。
【００８６】
本発明の光拡散板（３）は、例えば次のようにして製造できる。即ち前記組成からなる樹脂組成物を、押出成形する押出成形法、射出成形する射出成形法、熱プレスする熱プレス法等の公知の成形法によって製造できる。前記製造方法は、その例を示したものに過ぎず、本発明の光拡散板（３）は、このような製造方法で製造されたものに限定されるものではない。
【００８７】
前記光拡散板（３）は、図１に示すように両面が平坦面であってもよいし、少なくとも片面が、レンチキュラーレンズ、フレネルレンズ、プリズムレンズ等の表面に凹凸が形成された面であってもよいし、艶消し面であってもよい。
【００８８】
前記艶消し面とする場合には、その表面の十点平均粗さ（Ｒｚ）は１〜１００μｍに設定されるのが好ましく、これにより光拡散板（３）の当該表面（艶消し面）の傷付き発生を十分に抑制することができる。
【００８９】
前記レンズ構造を備えた面とする場合に、レンズ構造としては、例えばレンチキュラーレンズ、フレネルレンズ、プリズムレンズ等が挙げられるが、特にこれら例示の構造に限定されるものではない。
【００９０】
また、前記光拡散板（３）の表面に凹凸を形成させる方法としては、例えば光拡散板を押出成形により製造する場合であれば、表面側になる層を構成する樹脂に不溶の樹脂粒子を含有せしめて押出成形する方法、押出直後に凹凸形状が表面に付与された転写ロールを接触せしめて凹凸を押出板（光拡散板）の表面に転写する方法等が挙げられる。また、光拡散板を射出成形や熱プレスにより製造する場合であれば、成形面に凹凸形状が付与された金型を用いて凹凸を転写する方法等が挙げられる。
【００９１】
本発明に係る光拡散板（３）は、図１に示すような、両面が平坦面のものであってもよいし、片面または両面にプリズム状等の凹凸形状が形成されたものであってもよい。
【００９２】
図２に、光拡散板（３）の表面（片面または両面）（６ｂ）に形成される凹凸形状の一例を示す。図２では、断面形状が三角形凸部（Ｖ字溝）の凹凸形状が採用されている。この図２の例では、隣り合う三角形凸部（７１）が間隔をあけることなく連続状に形成されている（換言すれば、隣り合うＶ字溝（７２）が連続状に形成されている）が、特にこのような構成に限定されるものではなく、隣り合う三角形凸部が間隔（ｄ1）をあけた非連続状に構成されていてもよい。前記三角形凸部（７１）のピッチ間隔（Ｐ1）は３０μｍ〜５００μｍの範囲であるのが好ましい。また、前記三角形凸部（７１）の高さ（Ｈ1）は３０μｍ〜５００μｍの範囲であるのが好ましい。前記隣り合う三角形凸部（７１）の離間間隔（ｄ1：図示せず）は１μｍ〜１０μｍの範囲であるのが好ましい。また、前記三角形凸部（７１）の頂部の頂角（θ）は１０〜１００°であるのが好ましく、中でも１０〜９０°であるのがより好ましい。
【００９３】
図３に、光拡散板（３）の表面（片面または両面）（６ｂ）に形成される凹凸形状の他の例を示す。図３では、断面形状が略半円形状である略半円凸部（８１）を含む凹凸形状が採用されている。この図３の例では、隣り合う略半円凸部（８１）が間隔（ｄ2）をあけて非連続状に形成されているが、特にこのような構成に限定されるものではなく、隣り合う略半円凸部（８１）が間隔をあけることなく連続状に（即ちｄ2＝０）構成されていてもよい。前記略半円凸部（８１）のピッチ間隔（Ｐ2）は３０μｍ〜５００μｍの範囲であるのが好ましい。また、前記略半円凸部（８１）の高さ（Ｈ2）は３０μｍ〜５００μｍの範囲であるのが好ましい。また、前記隣り合う略半円凸部（８１）の離間間隔（ｄ2）は１μｍ〜１０μｍの範囲であるのが好ましい。なお、前記略半円凸部（８１）とは、図３に示すような断面形状が半円形状であるものを含む他、例えば図４に示すシリンドリカルレンズ（８２）のように、円柱体をその中心軸線に平行であって、該中心軸線を含まない平面で切断した場合の断面のいずれかの弧状である形状であってもよいし、或いは断面が半楕円弧状や、該半楕円弧状の一部である扁平湾曲状等の形状であってもよい。
【００９４】
また、前記光拡散板（３）の表面（片面または両面）（６ｂ）に形成される凹凸形状としては、上記略半円凸部が反転した略半円凹溝を備えた形状であってもよい。前記略半円凹溝とは、断面形状が半円形状であるものを含む他、例えばシリンドリカルレンズのように、円柱体をその中心軸線に平行であって、該中心軸線を含まない平面で切断した場合の断面のいずれかの弧状である形状であってもよいし、或いは断面が半楕円弧状や、該半楕円弧状の一部である扁平湾曲状等の形状であってもよい。
【００９５】
図５に、光拡散板（３）の表面（片面または両面）（６ｂ）に形成される凹凸形状のさらに他の例を示す。図５では、断面形状が略三角形形状である略三角形凸部（９１）を含む凹凸形状が採用されている。前記略三角形凸部（９１）の断面形状における左右の斜辺は、いずれも先端側が直線であり、基端側（底辺側）が曲線（中央部で側方に向けて膨らむ曲線）である。即ち、前記略三角形凸部（９１）の左右の斜面は、先端側の直線部（９２）と、基端側の曲線部（９３）とからなる。この図５の例では、隣り合う略三角形凸部（９１）が間隔（ｄ3）をあけて非連続状に形成されているが、特にこのような構成に限定されるものではなく、隣り合う略三角形凸部（９１）が間隔をあけることなく連続状に（即ちｄ3＝０）構成されていてもよい。前記略三角形凸部（９１）のピッチ間隔（Ｐ3）は３０μｍ〜５００μｍの範囲であるのが好ましい。また、前記略三角形凸部（９１）の高さ（Ｈ3）は３０μｍ〜５００μｍの範囲であるのが好ましい。また、前記隣り合う略三角形凸部（９１）の離間間隔（ｄ3）は１μｍ〜１０μｍの範囲であるのが好ましい。前記略三角形凸部（９１）の頂角（α）は１０°〜１００°であるのが好ましく、中でも１０°〜９０°であるのがより好ましい。前記曲線部（９３）の曲線は、例えば、円弧状の一部、楕円弧状の一部であってもよい。前記円弧状の一部としては、例えばシリンドリカルレンズのように、円柱体をその中心軸線に平行であって、該中心軸線を含まない平面で切断した場合の断面のいずれかの弧状である形状等が挙げられる。なお、上記実施形態（図５、６）では、前記略三角形凸部（９１）としては、先端側の直線部（９２）に基端側の曲線部（９３）が連接されてなる斜面を備えた構成が採用されているが、特にこのような構成に限定されるものではなく、例えば図７に示すように、直線部を有さずに曲線部（９３）のみからなる斜面を備えた構成を採用してもよい。
【００９６】
前記凹凸形状の凸部のピッチ間隔（Ｐ1）（Ｐ2）（Ｐ3）は、光拡散板（３）の全体にわたって必ずしも一定である必要はなく、部分的に又は全体にわたって隣り合う凸部（７１）（８１）（９１）間で異なっていてもよい。また、前記凹凸形状の凸部の高さ（Ｈ1）（Ｈ2）（Ｈ3）も、光拡散板（３）の全体にわたって必ずしも一定である必要はなく、部分的に又は全体にわたって隣り合う凸部（７１）（８１）（９１）間で異なっていてもよい。前記凹凸形状の頂角（θ）（α）及び間隔（ｄ1）（ｄ2）（ｄ3）についても同様に、光拡散板（３）の全体にわたって必ずしも一定である必要はなく、部分的に又は全体にわたって隣り合う凸部（７１）（８１）（９１）間で異なっていてもよい。
【００９７】
本発明に係る光拡散板（３）、面光源装置（１）及び液晶表示装置（３０）は、上記実施形態のものに特に限定されるものではなく、請求の範囲内であれば、その精神を逸脱するものでない限りいかなる設計的変更をも許容するものである。
【実施例】
【００９８】
次に、本発明の具体的実施例について説明するが、本発明はこれら実施例のものに特に限定されるものではない。
【００９９】
＜実施例１＞
プロピレン樹脂（住友化学社製「ＦＳＸ２０Ｌ８」）９９．１質量部、チヌビンＸＴ８５０ＦＦ（チバ・ジャパン社製）０．５質量部、スミライザーＧＰ（住友化学社製、熱安定剤）０．２質量部、アデカスタブＮＡ１１（ＡＤＥＫＡ社製、リン酸エステル系造核剤）０．２質量部をドライブレンドした後、スクリュー径４０ｍｍの押出機に供給して２１０〜２５０℃で溶融混練し、マルチマニホールドダイを経由してダイ温度２５０〜２６０℃で押出すことによって、光拡散板（厚さ１．５ｍｍ、幅２５０ｍｍ）を得た。
【０１００】
＜実施例２〜９、比較例１〜５＞
表１〜３に示す材料を表１〜３に示す割合でそれぞれ用いた以外は、実施例１と同様にして光拡散板を得た。
【０１０１】
なお、表中に記載の「ＬＡ３１」は、ＡＤＥＫＡ社製の紫外線吸収剤であり、「イルガフォス１６８」は、チバ・ジャパン社製の熱安定剤である。
【０１０２】
【表１】
2011008216.tif 000021
【０１０３】
【表２】
2011008216.tif 000022
【０１０４】
【表３】
2011008216.tif 000023
【０１０５】
上記のようにして得られた各光拡散板について下記評価法に従い評価を行った。評価結果を表１〜３に示す。
【０１０６】
＜耐久性評価法＞
各光拡散板について下記の水銀灯照射試験、高温高湿試験、高温試験、低温試験を行い、試験後の光拡散板の表面状態を目視観察し、表面に粉が付着しているもの（即ちブリードアウトしているもの）を「×」とし、表面に粉の付着がなく試験前の初期状態と同様の良好な表面状態であるもの（即ちブリードアウトがないもの）を「○」とした。また、下記ＹＩ測定法により上記試験前の光拡散板の黄色度ＹＩを測定し、これを「初期ＹＩ」とし、上記試験後の光拡散板の黄色度ＹＩを測定し、これを「試験後ＹＩ」とし、変化量ΔＹＩを下記算出式により求めた。
ΔＹＩ＝（試験後ＹＩ）−（初期ＹＩ）
（２５０時間水銀灯照射試験）
７５℃条件下において光拡散板に対して水銀灯照射を２５０時間行った。
（２５０時間高温高湿試験）
６０℃９０％ＲＨの高温高湿条件下に光拡散板を２５０時間配置した。
（２５０時間高温試験）
８０℃の高温条件下に光拡散板を２５０時間配置した。
（２５０時間低温試験）
−４０℃の低温条件下に光拡散板を２５０時間配置した。
（５００時間水銀灯照射試験）
７５℃条件下において光拡散板に対して水銀灯照射を５００時間行った。
（５００時間高温高湿試験）
６０℃９０％ＲＨの高温高湿条件下に光拡散板を５００時間配置した。
（５００時間高温試験）
８０℃の高温条件下に光拡散板を５００時間配置した。
（５００時間低温試験）
−４０℃の低温条件下に光拡散板を５００時間配置した。
【０１０７】
［黄色度ＹＩ測定法］
積分球を備えた自記分光光度計（日立製作所製「ＵＶ−４０００」）を用いて光拡散板の３８０〜７８０ｎｍの波長範囲の分光透過率を測定し、これに基づいて黄色度ＹＩを算出した。
【０１０８】
表１〜３から明らかなように、本発明の実施例１〜９の光拡散板は、水銀灯照射試験、高温高湿試験、高温試験、低温試験を５００時間行っても、変色が十分に抑制されていると共に、ブリードアウトも生じなかった。
【０１０９】
実施例１、２の光拡散板は、プロピレン樹脂１００質量部に対するヒンダードアミン系光安定剤の添加量が０．１〜２．０質量部の範囲という少ない添加量であり、実施例３〜５の光拡散板は、プロピレン樹脂１００質量部に対するヒンダードアミン系光安定剤及び紫外線吸収剤の添加量がいずれも０．１〜２．０質量部の範囲という少ない添加量であり、これら実施例１〜５の光拡散板は、このように少ない添加量でありながら（低コストでありながら）、ΔＹＩが５より小さくて変色が十分に抑制されていると共に、水銀灯照射試験、高温高湿試験、高温試験、低温試験を５００時間行ってもブリードアウトを生じないので、特に好適である。
【０１１０】
これに対し、本発明の規定範囲を逸脱する比較例１〜５では、水銀灯照射試験、高温高湿試験、高温試験、低温試験を行うと、２５０時間でブリードアウトを生じた。
【産業上の利用可能性】
【０１１１】
本発明の光拡散板は、面光源装置用の光拡散板として好適に用いられるが、特にこのような用途に限定されるものではない。また、本発明の面光源装置は、液晶表示装置用のバックライトとして好適に用いられるが、特にこのような用途に限定されるものではない。
【符号の説明】
【０１１２】
１…面光源装置
２…光源
３…光拡散板
２０…液晶パネル
３０…液晶表示装置
【図１】
2011008216.tif 000042
【図２】
2011008216.tif 000043
【図３】
2011008216.tif 000044
【図４】
2011008216.tif 000045
【図５】
2011008216.tif 000046
【図６】
2011008216.tif 000047
【図７】
2011008216.tif 000048